ШИХТА ДЛЯ ПРОИЗВОДСТВА ПОРИСТОГО ЗАПОЛНИТЕЛЯ
CHARGE FOR POROUS FILLER PRODUCTION

Изобретение относится к производству пористых заполнителей для бетонов.
Известна шихта для производства пористого заполнителя, содержащая, мас.%: глину 70,0-80,0; дробленый шунгит 15,0-20,0; отходы минеральной ваты 5,0-10,0 [1].
Задачей изобретения является повышение прочности пористого заполнителя.
Технический результат достигается тем, что шихта для производства пористого заполнителя, содержащая глину, дополнительно содержит кварцевый песок и сухой торф, измельченный до полного прохождения через сетку с размером отверстий 2,5 мм, при следующем соотношении компонентов, мас.%: глина монтмориллонитовая 79,0-86,0; кварцевый песок 13,0-16,0; указанный торф 1,0-5,0.
В таблице приведены составы шихты для производства пористого заполнителя.
Таблица
Компоненты
Состав, мас.%
1
Глина монтмориллонитовая
86,0
79,0
Кварцевый песок
13,0
16,0
Сухой торф, измельченный до полного прохождения через сетку с размером отверстий 2,5 мм
1,0
5,0
Прочность при сжатии, МПа
3-3,5
3-3,5
В составе шихты для производства пористого заполнителя используют глины монтмориллонитовые, включающие Аl-монтмориллонит и Fe-монтмориллонит (нонтронит).
Компоненты сырьевой смеси дозируют в требуемых количествах. Торф (сухой) измельчают до полного прохождения через сетку с размером отверстий 2,5 мм, смешивают с глиной монтмориллонитовой и кварцевым песком. Полученную шихту увлажняют до 18-23% и формуют из нее гранулы размером 20-40 мм, которые сушат до влажности не более 6% и обжигают при температуре 1050-1150°C.
Источник информации
1. SU 1209642 А1, 1986.